(57)【要約】【課題】  本発明の目的は、感度が高く体積収縮率の低いホログラフィック記録メディア及びそれらを用いたホログラフィック記録方法を提供することに有る。【解決手段】  カチオン重合可能な反応性基を有するバインダー化合物（Ａ）、分子内にエチレン性二重結合を有する重合性化合物（Ｂ）、光重合開始剤（Ｃ）及び該カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤であることを特徴とするホログラフィック記録用組成物。【選択図】        なし【特許請求の範囲】
【請求項１】
カチオン重合可能な反応性基を有するバインダー化合物（Ａ）、分子内にエチレン性二重結合を有する重合性化合物（Ｂ）、光重合開始剤（Ｃ）及び該カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤であることを特徴とするホログラフィック記録用組成物。
【請求項２】
前記熱カチオン重合開始剤が下記一般式（１）または一般式（２）で表される化合物であることを特徴とする請求項１に記載のホログラフィック記録用組成物。
【化１】
2005043862.tif 000018
（式中、Ｒ1は置換または無置換の芳香族性基を表し、Ｒ2及びＲ3は置換または無置換のアルキル基、シクロアルキル基、アラルキル基を表し、Ｘ-は対アニオンを表す）
【化２】
2005043862.tif 000019
（式中、Ｒ4は置換または無置換のアルキル基、シクロアルキル基、アラルキル基を表し、Ｒ5は硫黄原子とともに５または６員環を形成する置換または無置換の炭化水素基を表し、Ｘ-は対アニオンを表す）
【請求項３】
さらに酸増殖剤を含有することを特徴とする請求項２に記載のホログラフィック記録用組成物。
【請求項４】
さらに光重合開始剤（Ｃ）を波長増感するための増感色素を含有することを特徴とする請求項１に記載のホログラフィック記録用組成物。
【請求項５】
前記カチオン重合可能な反応性基を有するバインダー化合物（Ａ）が、反応性基としてエポキシ基、オキセタン基、ビニルエーテル基、アルケニルエーテル基、アレンエーテル基及びケテンアセタール基の中から選ばれる少なくとも一種の官能基を有することを特徴とする請求項１に記載のホログラフィック記録用組成物。
【請求項６】
前記カチオン重合可能な反応性基を有するバインダー化合物（Ａ）として、分子内に少なくともオキセタン基を有する化合物を含むことを特徴とする請求項５に記載のホログラフィック記録用組成物。
【請求項７】
前記カチオン重合可能な反応性基を有するバインダー化合物（Ａ）が、常温で液状または融点が１００℃以下であることを特徴とする請求項５または６に記載のホログラフィック記録用組成物。
【請求項８】
前記分子内にエチレン性二重結合を有する重合性化合物（Ｂ）が、分子内に（メタ）アクリロイル基を有する化合物を少なくとも含んでいることを特徴とする請求項１に記載のホログラフィック記録用組成物。
【請求項９】
前記分子内にエチレン性二重結合を有する重合性化合物（Ｂ）が、屈折率が１．５５以上の化合物を少なくとも含有することを特徴とする請求項１に記載のホログラフィック記録用組成物。
【請求項１０】
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むことを特徴とするホログラフィック記録メディア。
【請求項１１】
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むことを特徴とするホログラフィック記録メディア。
【請求項１２】
ホログラフィック記録層の厚みＤｈが２００μｍ以上、２．０ｍｍ以下であることを特徴とする請求項１１に記載のホログラフィック記録メディア。
【請求項１３】
第一の基材の厚みｄ１と第二の基材の厚みｄ２との関係がｄ１≦ｄ２であることを特徴とする請求項１１に記載のホログラフィック記録メディア。
【請求項１４】
第一の基材が透明であり、ホログラフィック記録層が積層された面とは反対の面に反射防止処理がなされていることを特徴とする請求項１０に記載のホログラフィック記録メディア。
【請求項１５】
第一の基材の材質がガラスであることを特徴とする請求項１０に記載のホログラフィック記録メディア。
【請求項１６】
第二の基材のホログラフィック記録層が積層される面或いはその反対面に反射率が７０％以上の反射層が積層されていることを特徴とする請求項１０に記載のホログラフィック記録メディア。
【請求項１７】
形状がディスク状であることを特徴とする請求項１０に記載のホログラフィック記録メディア。
【請求項１８】
形状がカード状であることを特徴とする請求項１０に記載のホログラフィック記録メディア。
【請求項１９】
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、ホログラフィック露光の前にカチオン重合可能な反応性基を有するバインダー化合物（Ａ）を架橋剤（Ｄ）で熱により架橋させた後に、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録することを特徴とするホログラフィック記録方法。
【請求項２０】
ホログラフィック記録メディアへの情報記録が終了した後に、さらにホログラフィック記録メディア全体に熱及び光照射により安定化させることを特徴とする請求項１９に記載のホログラフィック記録方法。
【請求項２１】
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録し、ホログラフィック記録メディアへの情報記録が終了した後に、さらにホログラフィック記録メディア全体に熱及び光照射を行うことにより記録された情報を安定化させることを特徴とするホログラフィック記録方法。
【発明の詳細な説明】
【技術分野】
【０００１】
本発明は大容量化が可能なホログラフィック記録メディアに関し、さらにそのメディアに対して好適なホログラフィック記録用組成物及びホログラフィック記録方法に関するものである。
【背景技術】
【０００２】
近年、インターネットの普及やブロードバンド化による高速大容量のデータのやり取りが増加しており、また各国政府の推進による電子政府の拡張により、各所属機関に保管されるデータの容量が急速に拡大してきている。さらに、テレビジョン放送におけるハイビジョンの普及や地上波デジタルの普及などにより今後高記憶容量の記録メディアが必要となると予想され、その中で、Ｂｌｕ−ｒａｙディスク等の次世代の光記録メディアが今後普及していくと思われる。しかしながら、次々世代の記録メディアについては、種々の方式が提案されているが未だ本命不在な状態に有る。
【０００３】
この次々世代の記録メディアの中で、ページ方式のメモリシステム、特にホログラフィック記録が、従来のメモリ装置に代わるものとして提案され、高記憶容量でかつランダムアクセスが可能な方式であることから近年注目を集めている。このホログラフィック記録については幾つかの総説（例えば、非特許文献１参照。）等に詳細が説明されている。
【０００４】
このホログラフィック記録における記録方式としては、例えばホログラフィック記録層の両側に透明な基材が配置されたホログラフィック記録メディアを用いた記録方法（例えば、特許文献１参照。）や、ホログラフィック記録層の片面側に配置された反射面とを備えたホログラフィック記録メディアを用いた記録方法（例えば、特許文献２参照。）などが提案されている。この記録メディアにおいては性能を左右するホログラフィック記録層がキー技術の一つと言って良い。
【０００５】
このようなホログラフィック記録層は、ホログラフィック露光することにより層内の屈折率を変化させ情報を記録し、この記録されたメディア内の屈折率の変化を読み取ることにより情報を再生させることを基本原理にしており、このホログラフィック記録層としては無機材料を利用した材料（例えば、特許文献３参照。）、光で構造異性化する化合物を利用した材料（例えば、特許文献４参照。）、或いはフォトポリマーの拡散重合を利用した材料（例えば、特許文献５参照。）など種々提案されている。これらの中で、特許文献５で記載されているフォトポリマーを使用した材料においては記録層形成組成物を調製する際に揮発性溶剤を使用するため、材料の厚さは最大１５０μｍ程度に制限されている。さらに、重合によって引き起こされる４〜１０％の体積収縮は、記録された情報を再生する際の信頼性に悪影響を与えていた。
【０００６】
上述した欠点を改善するために、無溶剤で比較的体制収縮の少ないカチオン重合を利用したホログラフィック記録層形成組成物（例えば、特許文献６参照。）などが提案されている。しかしながら、この記録層形成組成物においては光カチオン重合を起こすモノマー以外が液状物質であるため、ホログラフィック露光により記録層内のモノマーが光重合して形成された島状部分が移動してしまう恐れが有ったり、装置内の環境温度の変化により液状物質の体積が膨張するなどの欠点を有していた。
【０００７】
このような欠点を改善するためにホログラフィック露光での記録にはラジカル重合を用い、この露光前のラジカル重合可能なモノマーを保持するためにバインダーマトリックスをメディア形成後に形成させる組成物（例えば、特許文献７参照。）や膨張剤の併用（例えば、特許文献８参照。）などが提案されており、このような組成物を用いることによってホログラフィック記録層の膜厚を厚くでき、かつ体積収縮を少なくすることができるが未だ十分であるとは言えない。
【０００８】
一方、ホログラフィック記録メディアにホログラフィック記録を行う場合、低エネルギーで露光できることが記録速度を向上させるためには必須となる。この記録速度、言い換えれば記録感度を向上させるためには、使用されるラジカル重合可能なモノマー、バインダーマトリックス、増感色素及びラジカル開始剤の選択及び組み合わせが重要となる。例えば光カチオン重合と光ラジカル重合を同時に起こさせるようなホログラム記録用感光性組成物（例えば、特許文献９参照。）などが提案されているが未だ十分であるとは言えない。
【特許文献１】米国特許第５，７１９，６９１号明細書
【特許文献２】特開２００２−１２３９４９号公報
【特許文献３】英国特許第９，９２９，９５３号明細書
【特許文献４】特開平１０−３４０４７９号公報
【特許文献５】米国特許第４，９４２，１１２号明細書
【特許文献６】米国特許第５，７５９，７２１号明細書
【特許文献７】米国特許第６，１０３，４５４号明細書
【特許文献８】米国特許第６，１２４，０７６号明細書
【特許文献９】特開２００３−０６６８１６号公報
【非特許文献１】Ｈａｎｓ  Ｊ．Ｃｏｕｆａｌ等著「Ｈｏｌｏｇｒａｐｈｉｃ  Ｄａ    ｔａ  Ｓｔｏｒａｇｅ（Ｓｐｒｉｎｇｅｒ  Ｓｅｒｉｅｓ  ｉｎ  Ｏｐｔｉｃａｌ      Ｓｃｉｅｎｃｅｓ，Ｖｏｌ７６）」（Ｓｐｒｉｎｇｅｒ−Ｖｅｒｌａｇ  ＧｍｂＨ      ＆  Ｃｏ．ＫＧ、２０００年０８月）
【発明の開示】
【発明が解決しようとする課題】
【０００９】
本発明は、上記の課題を鑑みてなされたものであり、本発明の目的は、感度が高く体積収縮率の低いホログラフィック記録メディア及びそれらを用いたホログラフィック記録方法を提供することに有る。
【課題を解決するための手段】
【００１０】
本発明の上記目的は、以下の構成によって達成された。
【００１１】
（請求項１）
カチオン重合可能な反応性基を有するバインダー化合物（Ａ）、分子内にエチレン性二重結合を有する重合性化合物（Ｂ）、光重合開始剤（Ｃ）及び該カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤であることを特徴とするホログラフィック記録用組成物。
【００１２】
（請求項２）
前記熱カチオン重合開始剤が下記一般式（１）または一般式（２）で表される化合物であることを特徴とする請求項１に記載のホログラフィック記録用組成物。
【００１３】
【化１】
2005043862.tif 000002
【００１４】
（式中、Ｒ1は置換または無置換の芳香族性基を表し、Ｒ2及びＲ3は置換または無置換のアルキル基、シクロアルキル基、アラルキル基を表し、Ｘ-は対アニオンを表す）
【００１５】
【化２】
2005043862.tif 000003
【００１６】
（式中、Ｒ4は置換または無置換のアルキル基、シクロアルキル基、アラルキル基を表し、Ｒ5は硫黄原子とともに５または６員環を形成する置換または無置換の炭化水素基を表し、Ｘ-は対アニオンを表す）
（請求項３）
さらに酸増殖剤を含有することを特徴とする請求項２に記載のホログラフィック記録用組成物。
【００１７】
（請求項４）
さらに光重合開始剤（Ｃ）を波長増感するための増感色素を含有することを特徴とする請求項１に記載のホログラフィック記録用組成物。
【００１８】
（請求項５）
前記カチオン重合可能な反応性基を有するバインダー化合物（Ａ）が、反応性基としてエポキシ基、オキセタン基、ビニルエーテル基、アルケニルエーテル基、アレンエーテル基及びケテンアセタール基の中から選ばれる少なくとも一種の官能基を有することを特徴とする請求項１に記載のホログラフィック記録用組成物。
【００１９】
（請求項６）
前記カチオン重合可能な反応性基を有するバインダー化合物（Ａ）として、分子内に少なくともオキセタン基を有する化合物を含むことを特徴とする請求項５に記載のホログラフィック記録用組成物。
【００２０】
（請求項７）
前記カチオン重合可能な反応性基を有するバインダー化合物（Ａ）が、常温で液状または融点が１００℃以下であることを特徴とする請求項５または６に記載のホログラフィック記録用組成物。
【００２１】
（請求項８）
前記分子内にエチレン性二重結合を有する重合性化合物（Ｂ）が、分子内に（メタ）アクリロイル基を有する化合物を少なくとも含んでいることを特徴とする請求項１に記載のホログラフィック記録用組成物。
【００２２】
（請求項９）
前記分子内にエチレン性二重結合を有する重合性化合物（Ｂ）が、屈折率が１．５５以上の化合物を少なくとも含有することを特徴とする請求項１に記載のホログラフィック記録用組成物。
【００２３】
（請求項１０）
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むことを特徴とするホログラフィック記録メディア。
【００２４】
（請求項１１）
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むことを特徴とするホログラフィック記録メディア。
【００２５】
（請求項１２）
ホログラフィック記録層の厚みＤｈが２００μｍ以上、２．０ｍｍ以下であることを特徴とする請求項１１に記載のホログラフィック記録メディア。
【００２６】
（請求項１３）
第一の基材の厚みｄ１と第二の基材の厚みｄ２との関係がｄ１≦ｄ２であることを特徴とする請求項１１に記載のホログラフィック記録メディア。
【００２７】
（請求項１４）
第一の基材が透明であり、ホログラフィック記録層が積層された面とは反対の面に反射防止処理がなされていることを特徴とする請求項１０に記載のホログラフィック記録メディア。
【００２８】
（請求項１５）
第一の基材の材質がガラスであることを特徴とする請求項１０に記載のホログラフィック記録メディア。
【００２９】
（請求項１６）
第二の基材のホログラフィック記録層が積層される面或いはその反対面に反射率が７０％以上の反射層が積層されていることを特徴とする請求項１０に記載のホログラフィック記録メディア。
【００３０】
（請求項１７）
形状がディスク状であることを特徴とする請求項１０に記載のホログラフィック記録メディア。
【００３１】
（請求項１８）
形状がカード状であることを特徴とする請求項１０に記載のホログラフィック記録メディア。
【００３２】
（請求項１９）
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、ホログラフィック露光の前にカチオン重合可能な反応性基を有するバインダー化合物（Ａ）を架橋剤（Ｄ）で熱により架橋させた後に、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録することを特徴とするホログラフィック記録方法。
【００３３】
（請求項２０）
ホログラフィック記録メディアへの情報記録が終了した後に、さらにホログラフィック記録メディア全体に熱及び光照射により安定化させることを特徴とする請求項１９に記載のホログラフィック記録方法。
【００３４】
（請求項２１）
第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録し、ホログラフィック記録メディアへの情報記録が終了した後に、さらにホログラフィック記録メディア全体に熱及び光照射を行うことにより記録された情報を安定化させることを特徴とするホログラフィック記録方法。
【発明の効果】
【００３５】
本発明により、感度が高く体積収縮率の低いホログラフィック記録メディア及びそれらを用いたホログラフィック記録方法を提供することが出来る。
【発明を実施するための最良の形態】
【００３６】
以下本発明を実施するための最良の形態について詳細に説明するが、本発明はこれらに限定されるものではない。
【００３７】
以下、本発明のホログラフィック記録用組成物及び前記組成物を記録層とするホログラフィック記録メディアについて詳述する。
【００３８】
本発明のホログラフィック記録メディアの記録層に用いられるホログラフィック記録用組成物としては、カチオン重合可能な反応性基を有するバインダー化合物（Ａ）、分子内にエチレン性二重結合を有する重合性化合物（Ｂ）、光重合開始剤（Ｃ）及び該カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤であることを特徴としている。尚、ここで言う熱カチオン重合開始剤とは、熱によりカチオン重合を開始することのできる活性種を発生する化合物を指し、また、分子内にエチレン性二重結合を有する重合性化合物（Ｂ）の重合に対しては不活性な化合物であり、カチオン重合開始剤にはなるがラジカル重合開始剤にはならない化合物を指す。
【００３９】
本発明で必須成分として添加されるバインダー化合物（Ａ）を架橋することのできる熱カチオン重合開始剤としては、本発明の他の必須成分に悪影響を与えないものであれば、従来から公知のスルホニウム塩、アンモニウム塩、ホスホニウム塩等のオニウム塩及びシラノール・アルミニウム錯体等を特に制限なく用いることができ、これらの熱カチオン重合開始剤の中で、他の必須成分が１５０℃以上に高温加熱しても問題がなければ、特開昭５８−３７００３号、同６３−２２３００２号等に記載されているベンジルスルホニウム塩、特開昭５６−１５２８３３号等に記載されているトリアルキルスルホニウム塩等を適宜選択して用いることができる。
【００４０】
また、光重合開始剤（Ｃ）が高温加熱で活性が消失してしまう場合や、高温加熱によりラジカルを発生してしまう場合には、熱カチオン重合開始剤としては低温で重合を開始できるような化合物であることが好ましく、このような化合物の中で、特に前記一般式（１）及び一般式（２）で表される化合物がより好ましい。
【００４１】
上述の一般式（１）及び一般式（２）で表される化合物におけるアルキル基としては、直鎖及び分岐アルキルが含まれ、例えばメチル基、エチル基、ブチル基、イソブチル基、ヘキシル基、オクチル基、ステアリル基等が挙げられる。また、シクロアルキル基としては５〜７員環のものが、アラルキル基としてはベンジル基が好ましい。また芳香族性基とは、フェニル基やナフチル基のような炭化水素で構成された芳香族炭化水素性基、ピリジン基、チオフェン基等の複素環基からなる芳香族性基などを挙げることができる。また、前記官能基の置換基としては、ハロゲン原子、シアノ基、ニトロ基、アルキル基、ヒドロキシ基、アミノ基（アルキル置換アミノ基を含む）、アルケニル基、アルキニル基、アルコキシ基、アルキルスルホンアミド基、アリールスルホンアミド基、アニリノ基、アシルアミノ基、アルキルウレイド基、アリールウレイド基、アルコキシカルボニル基、アルコキシカルボニルアミノ基、カルバモイル基、スルファモイル基、スルホ基、カルボキシ基、カルバモイル基、−ＣＯＯＲ、−ＯＣＯＲ（Ｒはアルキル基、アリール基等の有機基）、アリール基或いはヘテロ環基などを挙げることができる。また、Ｘ-で表される対アニオンとしては、例えばＣｌ-、Ｂｒ-、Ｉ-、ＢＦ4-、ＰＦ6-、ＳｂＦ6-、ＡｓＦ6-、Ｎ3-、ＣｌＯ4-、Ｃｌ2Ｂｒ-、Ｃｌ2Ｉ-、ＢｒＩ2-、Ｂｒ2Ｉ-、Ｂｒ3-、Ｉ3-、ＩＣｌ4-、ＨＳＯ3-、Ｐｈ4Ｂ-、ＳＣＮ-、ＮＯ3-、ＣＨ3ＳＯ3-、ＣＦ3ＳＯ3-、ｐ−ＣＨ3Ｃ6Ｈ4ＳＯ3-、ＣＨ3ＣＯＯ-、ＰｈＣＯＯ-、ＨＯＣ6Ｈ4ＣＯＯ-、ＡｕＩ2-、ＲｅＯ4-、Ｐｈ3Ｓｉ-（Ｆ）2、Ｐｈ3Ｓｎ-（Ｆ）2などを挙げることができ、これらの中でＢＦ4-、ＰＦ6-、ＳｂＦ6-、ＡｓＦ6-、Ｐｈ4Ｂ-、ＣＦ3ＳＯ3-、ｐ−ＣＨ3Ｃ6Ｈ4ＳＯ3-がアニオンとして求核性が低いことから好ましい。
【００４２】
上に述べた熱カチオン重合開始剤の具体的なものとしては、特開昭６３−８３６５号、同６３−８３６６号、特開平１−８３０６０号、同１−２９０６５８号、同２−１４７０号、同２−１９６８１２号、同２−２３２２５３号、同３−１７１０１号、同３−４７１６４号、同３−４８６５４号、同３−１４５４５９号、同３−２００７６１号、同３−２３７１０７号、同４−１１７７号、同４−２１０６７３号、同８−１８８５６９号、同８−１８８５７０号、同１１−２９６０９号、同１１−２５５７３９号、特開２００１−５５３７４号等明細書に記載されている化合物を挙げることができ、熱カチオン重合開始剤は、単独もしくは必要に応じて二種以上併用して使用することができる。
【００４３】
尚、前記で詳述した熱カチオン重合開始剤は、開始自体が熱的に開裂して発生するカルボニウムカチオンをバインダー化合物（Ａ）の重合開始に利用することもできるし、ホログラフィック記録用組成物中に水酸基などのプロトン供与性の官能基を有する化合物が存在する時には、開裂により生成したカルボニウムカチオンが、プロトン供与性の官能基を有する化合物と反応して生成するプロトンを、バインダー化合物（Ａ）のカチオン重合の開始剤として使用することもできる。
【００４４】
また、上述した熱カチオン重合開始剤の添加量としては、後述するカチオン重合可能な反応性基を有するバインダー化合物（Ａ）１００質量部に対して、通常０．１質量部以上、３０質量部以下の範囲であり、好ましくは０．５質量部以上、２０質量部以下の範囲である。
【００４５】
次に、本発明の必須成分であるカチオン重合可能な反応性基を有するバインダー化合物（Ａ）について詳述する
本発明のバインダー化合物は、後で詳述する本発明のホログラフィック記録メディアを作製する際に、常温で液状或いは１００℃以下の温度で液状の記録用組成物を二枚の基材間に所定の厚みで挟持させることにより作製されるため、常温で液状或いは融点が１００℃の化合物が好ましい。
【００４６】
さらに、記録メディア形成後に記録用組成物をメディア内で流動しないようにさせるために一部を固定、或いはホログラフィック記録後に記録された情報を固定化することが好ましく、このように固定化させる方法として、カチオン重合可能な反応性基を有するバインダー化合物（Ａ）と、前記カチオン重合可能な反応性基を有するバインダー化合物（Ａ）を架橋することのできる熱カチオン重合開始剤により熱架橋反応を起こさせることにより目的を達成することができる。
【００４７】
本発明の必須成分であるカチオン重合可能な反応性基を有するバインダー化合物（Ａ）としては、カチオン重合可能な官能基を有している化合物であれば特に制限はなく用いることができるが、その中でエポキシ基、オキセタン基、ビニルエーテル基、アルケニルエーテル基、アレンエーテル基及びケテンアセタール基の中から選ばれる少なくとも一種の反応基を有するものが好ましく、これらは種々の分野で使用されている公知の化合物を適時選択して用いることができる。
【００４８】
さらに高分子量のバインダーマトリックスを形させる場合には、分子内に少なくとも一つのオキセタン基を有する化合物を含むことが好ましく、このようなオキセタン基を分子内に有する化合物の具体的なものとしては、例えば特開平５−１７０７６３号、同５−３７１２２４号、同６−１６８０４号、同７−１７９５８号、同７−１７３２７９号、同８−２４５７８３号、同８−３０１８５９号、同１０−２３７０５６号、同１０−３３０４８５号、同１１−１０６３８０号、同１１−１３０７６６号、同１１−２２８５５８号、同１１−２４６５１０号、同１１−２４６５４０号、同１１−２４６５４１号、同１１−３２２７３５号、特開２０００−１４８２号、同２０００−２６５４６号、同２０００−１９１６５２号、同２０００−３０２７７４号、同２０００−３３６１３３号、同２００１−３１６６４号、同２００１−３１６６５号、同２００１−３１６６６号、同２００１−１６３８８２号、同２００１−２２６３６５号、同２００１−２７８８７４号、同２００１−２７８８７５号、同２００１−３０２６５１号、同２００１−３４２１９４号、同２００２−２０３７６号、同２００２−８０５８１号、同２００２−１９３９６５号、同２００２−２４１４８９号、同２００２−２７５１７１号、同２００２−２７５１７２号、２００２−３２２２６８号、同２００３−２８８１号、同２００３−１２６６２号、同２００３−８１９５８号、特表平１１−５００４２２号等明細書に記載されている化合物を挙げることができ、これらの化合物は単独もしくは二種以上併用して使用することができる。
【００４９】
尚、カチオン重合可能な反応性基を有するバインダー化合物（Ａ）は、オキセタン基を有する化合物以外に、組成物とした場合の液粘度の調整、形成されるバインダーマトリックスの物性調整などの目的で、エポキシ基、ビニルエーテル基、アルケニルエーテル基、アレンエーテル基或いはケテンアセタール基を有するバインダー化合物を併用しても良く、このカチオン重合可能な反応性基を有するバインダー化合物（Ａ）は通常ホログラフィック記録用組成物中５質量％以上、９５質量％以下であり、さらには２０質量％以上、９５質量％以下にするのが好ましい。
【００５０】
本発明で用いられる分子内にエチレン性二重結合を有する重合性化合物（Ｂ）としては、エチレン性二重結合を有する化合物、例えばスチレン誘導体、アリル基を有する化合物或いは不飽和オレフィンなど本発明の目的を阻害しない範囲で特に制限なく用いることができるが、記録メディアにした際の基材との密着やバインダー化合物（Ａ）との相溶性などを考慮する場合には、分子内にアシルオキシ基或いはアシルアミド基を有する化合物が好ましく、さらにラジカル重合する際の立体障害の点から（メタ）アクリロイル基を有する化合物がより好ましい。尚、本発明で言う（メタ）アクリロイル基とは、アクリロイル基またはメタクリロイル基を表す。
【００５１】
このような（メタ）アクリロイル基を有する化合物としては、例えば、（メタ）アクリロイル基を１個有する化合物として置換または無置換のフェノール、ノニルフェノール及び２−エチルヘキサノールの（メタ）アクリレートや（メタ）アクリルアミド、並びにこれらのアルコールのアルキレンオキシド付加物の（メタ）アクリレートや（メタ）アクリルアミド等が挙げられる。（メタ）アクリロイル基を２個有する化合物としては、置換または無置換のビスフェノールＡ、ビスフェノールＦ、フルオレン及びイソシアヌル酸のジ（メタ）アクリレートや（メタ）アクリルアミド並びにこれらのアルコールのアルキレンオキシド付加物のジ（メタ）アクリレートや（メタ）アクリルアミド、エチレングリコールやプロピレングリコールなどのポリアルキレングリコールののジ（メタ）アクリレートや（メタ）アクリルアミド等が挙げられる。（メタ）アクリロイル基を３個有する化合物としては、ペンタエリスリトール、トリメチロールプロパン及びイソシアヌル酸のトリ（メタ）アクリレートやトリ（メタ）アクリルアミド、並びにこれらのアルコールのアルキレンオキシド付加物のトリ（メタ）アクリレートやトリ（メタ）アクリルアミド等があり、（メタ）アクリロイル基を４個以上有する化合物としては、ペンタエリスリトール、ジペンタエリスリトールのポリ（メタ）アクリレートやポリ（メタ）アクリルアミド等が挙げられる。また、ウレタン結合を主鎖とするウレタンアクリレート、エステル結合を主鎖とするポリエステルアクリレート、エポキシ化合物にアクリル酸を付加したエポキシ（メタ）アクリレート等の従来公知のアクリルまたはアクリルアミド系モノマー・オリゴマーなども本発明においては適時選択して用いることができる。
【００５２】
尚、複数個の（メタ）アクリロイル基を有する化合物においては（メタ）アクリレート単独或いは（メタ）アクリルアミドを単独に有していても良いし、（メタ）アクリレートと（メタ）アクリルアミドを有した化合物であっても良い。
【００５３】
また、前述した反応性基を有するバインダー化合物（Ａ）の反応性基と反応しうる官能基を有する架橋剤（Ｄ）から形成されるバインダーマトリックスに対して、拡散重合で得られるエチレン性二重結合を有する重合性化合物（Ｂ）の重合体との屈折率差をより顕著に持たせるためには、該重合性化合物の屈折率としてバインダー化合物（Ａ）または架橋剤（Ｄ）よりも高いものを用いるか、或いは低いものを用いるのが好ましい。特にバインダー化合物（Ａ）または架橋剤（Ｄ）の屈折率が１．５０前後の化合物を用いる場合に、重合性化合物（Ｂ）としては１．５５以上の化合物を用いるのが高屈折率の重合性化合物（Ｂ）の重合体が得られることから好ましい。
【００５４】
尚、前述した分子内にエチレン性二重結合を有する重合性化合物（Ｂ）は、一種単独で用いても良いし、二種以上を併用しても良く、通常ホログラフィック記録用組成物中５質量％以上、９５質量％以下であり、さらには１０質量％以上、９０質量％以下にするのが好ましい。
【００５５】
次に、光重合開始剤（Ｃ）につい詳述する。
【００５６】
本発明の光重合開始剤（Ｃ）は、光によりラジカルを発生できるものであれば特に制限はなく、従来から公知の、ベンゾイン及びその誘導体、ベンゾフェノンなどのカルボニル化合物、アゾビスイソブチロニトリルなどのアゾ化合物、ジベンゾチアゾリルスルフィドなどの硫黄化合物、ベンゾイルパーオキシドなどの過酸化物、２−トリブロモメタンスルホニル−ピリジンなどのハロゲン化物、四級アンモニウム塩或いは置換または無置換のジフェニルヨードニウム塩、トリフェニルスルホニウム塩などのオニウム化合物、鉄アレーン錯体やチタノセン錯体などの金属π錯体などの光重合開始剤などが挙げられ、さらに後述で述べるホログラフィック露光する際に用いる露光光源波長に対して、該光重合開始剤のホログラフィック露光に使用されるレーザー光源の波長に対して吸収を持たない、或いは持っていたとしても極僅かで有る場合には、光重合開始剤の分光波長を波長増感させるための増感色素を併用するのがより好ましい。
【００５７】
尚、ここで用いる光重合開始剤の分光波長を波長増感させるための増感色素としては当分野で使用されている各種色素を挙げることができ、例えばクマリン誘導体、メチン誘導体、ポリメチン誘導体、トリアリールメタン誘導体、インドリン誘導体、アジン誘導体、チアジン誘導体、キサンテン誘導体、チオキサンテン誘導体、オキサジン誘導体、アクリジン誘導体、シアニン誘導体、カルボシアニン誘導体、メロシアニン誘導体、ヘミシアニン誘導体、ローダシアニン誘導体、アザメチン誘導体、スチリル誘導体、ピリリウム誘導体、チオピリリウム誘導体、ポルフィラジン誘導体、ポルフィリン誘導体、フタロシアニン誘導体及びピロメテン誘導体等の各種色素を単独或いは必要に応じて二種以上併用して用いても良い。
【００５８】
このような光重合開始剤または増感色素の具体的なものとしては、例えば米国特許第５，０２７，４３６号、同５，０９６，７９０号、同５，１４７，７５８号、同５，２０４，４６７号、同５，２５６，５２０号、同６，０１１，１８０号、欧州特許第２５５，４８６号、同２５６，９８１号、同２７７，９１５号、同３１８，８９３号、同４０１，１６５号、同５６５，４８８号、特開平２−２３６５５３号、同５−４６０６１号、同５−２１６２２７号、同５−２４７１１０号、同５−２５７２７９号、同６−１７５５５４号、同６−１７５５６２号、同６−１７５５６３号、同６−１７５５６６号、同６−１８６８９９号、同６−１９５０１５号、同６−２０２５４０号、同６−２０２５４１号、同６−２０２５４３号、同６−２０２５４４号、同６−２０２５４８号、同６−３２４６１５号、同６−３２９６５４号、同７−１３４７３号、同７−２８３７９号、同７−８４５０２号、同７−８４５０３号、同７−１８１８７６号、同９−１０６０６９号、同９−３０９９０７号、特開２００２−６０４２９号、同２００２−６２７８６号、同２００２−２４４５３５号等明細書に記載されているものを適時選択して用いることができる。
【００５９】
さらに、下記一般式（３）で表される光重合開始剤も本発明では好適に用いることができ、この光重合開始剤では光ラジカル開始剤とホログラフィック露光する露光光源波長に対して該開始剤を分光増感させるための増感色素との組み合わせによる開始剤系と比較して、ラジカルを生成するホウ素アニオン部が増感色素であるカチオン性色素の近傍に存在するためラジカルを効率良く発生させることができると同時に、カチオン性色素の構造を変化させることにより、容易にホログラフィック露光に使用される光源波長に合わせることができる。
【００６０】
【化３】
2005043862.tif 000004
【００６１】
式中Ｄｙｅ+はカチオン性色素を表し、Ｒ1〜Ｒ4は各々置換または非置換のアルキル基、アリール基、アラルキル基、アルケニル基、アルキニル基、複素環基またはシアノ基を表し、またＲ1〜Ｒ4は各々２個以上が互いに結合して環を形成しても良い。
【００６２】
上述の一般式（３）において、ホウ素アニオンからラジカルを効率良く発生させるためには、ホウ素アニオン部のＲ1〜Ｒ4で表される置換基のうち少なくとも一つが置換または無置換のアルキル基、アラルキル基、アルケニル基或いはアルキニル基で有り、他の置換基が置換または無置換のアリール基、ヘテロ環基であることが好ましい。
【００６３】
さらに一般式（３）で表される化合物における、Ｄｙｅ+で表されるカチオン性色素としては、従来から種々の分野で用いられているカチオン性色素を適時選択して用いることができるが、その中でメチン色素、ポリメチン色素、トリアリールメタン色素、インドリン色素、アジン色素、チアジン色素、キサンテン色素、オキサジン色素、アクリジン色素、シアニン色素、カルボシアニン色素、ヘミシアニン色素、ローダシアニン色素、アザメチン色素、スチリル色素、ピリリウム色素、チオピリリウム色素及び下記一般式（４）で表される配位金属錯体が好ましい。
【００６４】
一般式（４）      Ｍa+（Ｌ）b
式中、Ｍは金属原子を、ａは１〜４の整数を表し、またＬは配位子を、ｂは１〜６の整数を表す。
【００６５】
さらに、前記一般式（４）中のＬで表される配位子は金属イオンに対して２座以上でキレート可能な色素であることが、配位金属錯体の安定性の面から、さらにはホログラフィック露光する露光光源波長が５００ｎｍ以上の場合に分光極大波長を合わせやすいことから好ましい。
【００６６】
このような２座以上でキレート可能な色素としては下記の色素を挙げることができる。
【００６７】
【化４】
2005043862.tif 000005
【００６８】
式中、Ｘ1はアゾ結合に結合する炭素の隣接位の少なくとも一つが窒素、酸素、硫黄、セレンもしくはテルル原子で置換され、少なくとも一つの環が５〜７個の原子から構成されている芳香族の炭素環または複素環を完成するのに必要な原子群を表し、Ｘ2は少なくとも一つの環が５〜７個の炭素環または複素環を完成するのに必要な原子群を表し、それぞれの炭素環または複素環は置換されていても良い。Ｇはキレート化基を表し、Ｗは−ＣＯＲ7または−ＣＳＲ7を表し、Ｙは−Ｏ−、−Ｓ−、−Ｎ＝、−ＮＨ−または−ＮＲ8−を表し、ＺはОまたはＳを表し、ｍとｎは１〜５の整数を表す。Ｒ1及びＲ2は、水素原子、ハロゲン原子、シアノ基、アルキル基、アルケニル基、アルコキシ基、アルキルスルホンアミド基、アリールスルホンアミド基、アニリノ基、アシルアミノ基、アルキルウレイド基、アリールウレイド基、アルコキシカルボニル基、アルコキシカルボニルアミノ基、カルバモイル基、スルファモイル基、スルホ基、カルボキシ基、アリール基またはヘテロ環基を表し、Ｒ7は水素原子、アルキル基、アルケニル基、アルコキシ基、アルキルスルホンアミド基、アリールスルホンアミド基、アニリノ基、アシルアミノ基、アルキルウレイド基、アリールウレイド基、カルバモイル基、スルファモイル基、アリール基またはヘテロ環基を表し、Ｒ8はアルキル基、アルケニル基、アリール基またはヘテロ環基を表す。
【００６９】
また、前述の一般式（４）中のＭa+で表される金属イオンとしては、銀（Ｉ）、アルミニウム（III）、金（III）、セリウム（III，IV）、コバルト（II，III）、クロム（III）、銅（Ｉ，II）、ユウロピウム（III）、鉄（II，III）、ガリウム（III）、ゲルマニウム（IV）、インジウム（III）、ランタン（III）、マンガン（II）、ニッケル（II）、パラジウム（II）、白金（II，IV）、ロジウム（II，III）、ルテニウム（II，III，IV）、スカンジウム（III）、珪素（IV）、サマリウム（III）、チタン（IV）、ウラン（IV）、亜鉛（II）、ジルコニウム（IV）等が挙げられ、これらの中で２座配位の色素の場合は、４座或いは６座で配位可能な金属イオンが好ましく、また３座配位の色素の場合は、６座で配位可能な金属イオンが好ましい。特に好ましい金属イオンとしては亜鉛（II）、ニッケル（II）、コバルト（II，III）、銅（II）、ロジウム（II，III）、ルテニウム（II，III）、パラジウム（II）、白金（II，IV）を挙げることができる。
【００７０】
尚、後で詳述するホログラフィック記録メディア全体に熱及び光照射を行うことにより記録された情報を安定化させるホログラフィック記録方法に用いられる光重合開始剤としては、ラジカル重合を可能にする活性種は発生するが、カチオン重合を開始させるような活性種を発生させないものが好ましい。上述した光重合開始剤としては、光重合開始剤（Ｃ）の分子量やエチレン性二重結合を有する重合性化合物（Ｂ）中のエチレン性二重結合の占める割合により一概に決めることはできないが、通常エチレン性二重結合を有する重合性化合物（Ｂ）に対して０．０１質量部〜２５質量部の範囲で用いるのが好ましい。
【００７１】
さらに本発明では、上記の必須成分以外にカチオン重合可能な反応性基を有するバインダー化合物（Ａ）とカチオン重合可能な反応性基を有するバインダー化合物（Ａ）を架橋することのできる架橋剤（Ｄ）との反応を促進する目的で酸増殖剤などの反応促進剤、記録前後の熱収縮を防止する目的で膨張剤、記録用組成物調製時の熱重合を防止するための熱重合防止剤、記録用組成物調製時の液粘度を調整するための可塑剤或いは熱溶融性化合物などを必要に応じて適時選択して用いても良い。
【００７２】
本発明で用いることができる酸増殖剤は、比較的強い酸の残基で置換された化合物であって、比較的容易に脱離反応を引き起こして酸を発生する化合物である。従って、酸触媒反応によりこの脱離反応を大幅に活性化させることができ、酸の不存在下では安定であるが、酸の存在下では容易に熱化学反応によって酸を生成させることが可能となる。このような性質を持つ酸増殖剤を、水酸基のようなプロトン供与性の官能基を有する化合物を含むホログラフィック記録用組成物中で熱カチオン重合開始剤と組み合わせることによって、熱カチオン重合開始剤とプロトン供与性の官能基を有する化合物との反応から僅かに生成した酸により飛躍的に酸発生効率を高めることができ、酸触媒反応によって分解して再び酸を発生し、一回の反応で一つ以上の酸が増えることによってねずみ算式に酸が生成する。尚、発生した酸自体が自己分解を誘起するために、ここで発生する酸の強度は酸解離定数（ｐＫａ）として３以下、特に２以下であることが望ましい。これより弱い酸の場合は、自己分解を引き起こし難く好ましくない。このような酸として、例えばジクロロ酢酸、トリクロロ酢酸、メタンスルホン酸、トリフルオロメタンスルホン酸、エタンスルホン酸、ベンゼンスルホン酸、ｐ−トルエンスルホン酸、ナフタレンスルホン酸、トリフェニルホスホン酸などを挙げることができる。
【００７３】
このような酸増殖剤の具体的なものとしては、例えば特開平８−２４８５６１号、同９−３４１０６号、同１０−１５０８号、同１１−１０２０６６号、同１１−１８００４８号、特開２０００−３４２７２号、同２０００−３５６６５号、同２０００−１１９５５７号、同２００１−２２０６９号、同２００１−４８９０５号、同２００１−８１１３８号、同２００１−８３６５８号、同２００１−１１７１９６号、同２００１−３２３１７８号等明細書に記載されている化合物を挙げることができ、酸増殖剤は、単独もしくは二種以上併用して使用することができる。
【００７４】
また、膨張剤としては、熱により膨張剤中の結合が切れ膨張剤から複数個の化合物を生成するような化合物であり、このような膨張剤の具体的なものとしては、例えば米国特許第６，１２４，０７６号、同６，２２１，５３６号明細書等に記載されている化合物を挙げることができる。さらに、上述で述べた熱カチオン重合発生剤や酸増殖剤などは分解により結合が切れ、複数個の分子が生成するために後述する膨張剤としての機能も合わせ持つ。
【００７５】
さらに、熱重合防止剤、可塑剤及び熱溶融性化合物は従来から用いられている公知の化合物を必要に応じて適時選択して用いることができる。
【００７６】
次に、本発明のホログラフィック記録メディアについて詳述する。
【００７７】
本発明のホログラフィック記録メディアは、第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むことを特徴としている。
【００７８】
尚、ここで言うカチオン重合可能な反応性基を有するバインダー化合物（Ａ）、分子内にエチレン性二重結合を有する重合性化合物（Ｂ）、光重合開始剤（Ｃ）、前記カチオン重合可能な反応性基を有するバインダー化合物（Ａ）を架橋することのできる架橋剤（Ｄ）及び架橋剤（Ｄ）として少なくとも記録層中に含有されるカチオン重合を開始することのできる熱カチオン重合開始剤は、上述のホログラフィック記録用組成物で詳述したものと同義である。
【００７９】
次に、記録メディアを構成する第一の基材及び第二の基材について説明する。尚、ここで言う第一の基材とは記録メディアに対して、情報を記録するためのホログラフィック露光する際に情報光及び参照光が入射する側の基材或いは再生するための再生光を照射する側の基材のことであり、第二の基材とは前記第一の基材とはホログラフィック記録層を挟んで反対の基材のことを指す。
【００８０】
本発明の記録メディアに用いられる第一の基材及び第二の基材としては、透明であり使用環境温度で伸縮や曲がりを発生しないもの、さらには上述した記録用組成物に対して不活性なものであれば特に制限なく用いることができ、このような基材としては、石英ガラス、ソーダガラス、カリガラス、鉛クリスタルガラス、ほう珪酸ガラス、アルミノ珪酸ガラス、チタンクリスタルガラス或いは結晶化ガラスなどのガラス、ポリカーボネート、ポリアセタール、ポリアリレート、ポリエーテルエーテルケトン、ポリスルホン及びポリエーテルスルホン、ポリイミド−アミドやポリエーテルイミドなどのポリイミド、ポリアミド、環状オレフィン系開環重合物などのポリオレフィンなどの各種樹脂を挙げることができる。
【００８１】
前述の基材の中で、ホログラフィック露光する際の環境温度や湿度に対する厚み変動や気体透過性、ホログラフィック露光時に使用する光源波長の光の透過率の観点から、情報光及び参照光が入射する側である第一の基材の材質としてはガラスにするのがより好ましい。また、第二の基材は第一の基材同様、材質としてはガラスが好ましいが、ホログラフィック記録された情報をＣＣＤで読み出す際に焦点補正機構を設けた装置であれば、伸縮率や厚み変動が押さえられたガラスのような基材ではなく樹脂からなる基材であっても良い。
【００８２】
また、情報光及び参照光が入射する側の第一の基材の入射する光の透過率は７０％以上が好ましく、さらには８０％以上がホログラフィック記録層に到達する光のロスが少ないことからより好ましい。このように透過率をなるべく上げるためには、ホログラフィック記録層が積層された面とは反対の第一の基材面に反射防止処理を施したものが好ましく、このような反射防止処理としては第一の基材よりも屈折率が低ければ特に制限はないが、例えばＡｌＦ3、ＭｇＦ2、ＡｌＦ3・ＭｇＦ2、ＣａＦ2等の無機金属フッ化物、フッ化ビニリデン、テフロン（Ｒ）などのフッ素原子を含有するホモポリマー、コポリマー、グラフト重合体、ブロック重合体さらにはフッ素原子を含有する官能基で修飾した変性ポリマー等の有機フッ化物などが、基材として前述で詳述したものよりも屈折率が低くなることから好ましい。
【００８３】
尚、基材上にフッ素系の化合物からなる層を設ける方法としては、支持体やフッ素系の化合物の種類により一概に決めることはできないが、ゾル−ゲル法、真空蒸着法、スパッタリング法、ＣＶＤ法或いは塗工法などの公知の方法、或いは特開平７−２７９０２号、特開２００１−１２３２６４号、同２００１−２６４５０９号公報等に記載された方法などを適時選択して用いることができる。
【００８４】
このような反射防止層は基材の表面処理や材質などにより一概に規定することはできないが、通常０．００１〜２０μｍの範囲であり、好ましくは０．００５〜１０μｍの範囲である。
【００８５】
また、特開２００２−１２３９４９号、世界特許９９／５７７１９号等のホログラフィック記録・再生装置に用いられるような記録メディアに対しては、第二の基材ホログラフィック記録層が積層される面或いはその反対面に反射層が設けられることが好ましく、このように反射層を設ける場合には反射させる光の波長に対して反射率を７０％以上にするのが好ましく、さらには８０％以上にするのがより好ましい。
【００８６】
このような反射層は、所望する反射率が得られれば特に材質に制限はないが、通常、金属などの薄膜を基材表面に設けることにより積層することができる。例えば、このような反射層を形成するためには真空蒸着法、イオンプレーティング法、スパッタリング法などの公知の方法によって金属薄膜として、金属の単結晶または多結晶として積層することができ、金属薄膜を積層するために用いられる金属としては、アルミニウム、亜鉛、アンチモン、インジウム、セレン、錫、タンタル、クロム、鉛、金、銀、白金、ニッケル、ニオブ、ゲルマニウム、珪素、モリブデン、マンガン、タングステン、パラジウム等の金属を一種或いは二種以上併用などにより形成することができる。この金属薄膜層の厚みは、所望する反射率を得ることができればどのような膜厚であっても構わないが、通常１〜３０００ｎｍの範囲であり、好ましくは５〜２０００ｎｍの範囲である。
【００８７】
一方、ホログラフィック記録メディアにおいては、ホログラフィック記録層をできるだけ厚くすることで、高記憶容量の記録メディアを作成することができるが、該記録メディアの使用環境や記録された情報の読み取り誤差などを考慮した場合、本発明においては、第一の基材の厚みをｄ１、第二の基材の厚みをｄ２、ホログラフィック記録層の厚みをＤｈとした際に、０．１５≦Ｄｈ／（ｄ１＋ｄ２）≦２．０の関係を満たすことが好ましい。
【００８８】
ここで、０．１５＞Ｄｈ／（ｄ１＋ｄ２）ではホログラフィック記録層の膜厚を厚くできないし、或いはたとえ記録層の膜厚を厚くしたとしても基材の厚みが厚くなり、記録メディア全体が厚くなってしまう。この場合、記録メディア単体としての質量が重く装置の駆動系への負荷が生じる場合があることから好ましくない。また、Ｄｈ／（ｄ１＋ｄ２）＞２．０の場合には、記録層の膜厚を確保しつつ記録メディアの厚みを薄くすることは可能となるが、基材の厚みに対して記録層の膜厚が厚くなり、記録メディアの面精度や使用環境温度における記録層の膜厚ムラ、不慮の応力が掛かった際に記録層の膜厚変動、さらには第一の基材と第二の基材がずれてしまう場合が有ることから好ましくない。
【００８９】
さらに、ホログラフィック露光時のエネルギー損失の面から第一の基材の厚みｄ１、第二の基材の厚みｄ２の関係がｄ１≦ｄ２であることが好ましく、また記録メディアの平面性を確保するためにはｄ１とｄ２の厚みの比率としては０．２０≦ｄ１／ｄ２≦１．００の範囲にするのがより好ましい。
【００９０】
また、ホログラフィック記録層の厚みＤｈとしては記録層の回折効率やダイナミックレンジ、空間分解能などにより一概に決められないが、通常２００μｍ以上、２．０ｍｍ以下であることが好ましく、２００μｍ未満では高記憶容量の記録メディアを得ることができず、２．０ｍｍよりも厚い場合には、記録メディアの面精度や使用環境温度における記録層の厚みムラが生じる場合が有ることから好ましくない。
【００９１】
一方記録メディアの形状としては、該記録メディアに使用されるホログラフィック記録・再生装置に適したものであれば特に制限はないが、例えば米国特許第５，７１９，６９１号、特開２００２−１２３９４９号等に記載された装置に用いるものであればディスク状をしたものが好ましく、世界特許９９／５７７１９号などに記載された装置を用いるのであればカード状のものが好ましい。
【００９２】
上述で詳述した、記録メディアの作成する方法としては、セーフライト下で常温或いは必要に応じて加温してホログラフィック記録用組成物を混合することによりホログラフィック記録層形成組成物を調製し、ホログラフィック露光時の重合阻害を押さえるために脱気した後に、第一の基材上に常温或いは必要に応じて加温したホログラフィック記録層形成組成物を付し、次いで第二の基材を所定の記録層の厚みとなるように気泡が入らないように貼合後、最後に端部を封止することにより記録メディアを製造することができる。また、セーフライト下で第一の基材と第二の基材を所定の間隙を有するように型に固定し、常温或いは必要に応じて加温したホログラフィック記録用組成物を気泡が入らないように射出成形もしくは気泡が入らないように減圧吸引させることにより第一の基材と第二の基材間に充填し、最後に端部を封止することにより記録メディアを作成することができる。尚、ここで言うセーフライト下とは、光重合開始剤が活性となる光の波長をカットした状態での作業を指す。
【００９３】
また、貼合により記録メディアを作成する場合には、ホログラフィック記録層形成組成物を前述した第一の基材上ではなく、第二の基材上に付しても良いし、第一及び第二の基材の両方に付しても良い。さらに、第一の基材、ホログラフィック記録層及び第二の基材の端部を封止する場合には、封止できるような湿分硬化型の接着剤に代表される液状の封止材を架橋させ封止させても良いし、予めホログラフィック記録層が所定の膜厚を確保するためのリング上の端部封止材などを用いて封止させても良い。
【００９４】
次に、ホログラフィック記録メディアに情報を記録する方法について詳述する。
【００９５】
本発明のホログラフィック記録方法に於ける第一の態様は、第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、ホログラフィック露光の前にカチオン重合可能な反応性基を有するバインダー化合物（Ａ）と前記カチオン重合可能な反応性基を有するバインダー化合物（Ａ）を架橋することのできる架橋剤（Ｄ）とを熱により架橋させた後に、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録することを特徴としている。
【００９６】
一般に厚膜の層を付す場合には希釈するための溶剤無しに記録層形成組成物を調製するため、固体或いは高粘度の組成物では、均一膜厚を得る或いは組成物調製時に巻き込まれた気泡の除去が難しくなる。そのため、記録層形成組成物を調製した際に常温または加温した状態で流動性が必要となる。この記録層形成組成物が特に常温で液状でかつ低粘度の場合には、記録メディアとして平面性を確保するのが難しかったり、ホログラフィック露光で情報を記録した後の、重合性化合物（Ｂ）の拡散重合して形成された重合体が記録層内で位置がずれてしまう可能性が有るので好ましくない。
【００９７】
そこで、上述の必須成分を含有するホログラフィック記録メディアに対して、ホログラフィック露光の前にカチオン重合可能な反応性基を有するバインダー化合物（Ａ）と前記カチオン重合可能な反応性基を有するバインダー化合物（Ａ）を架橋することのできる架橋剤（Ｄ）とを、熱により熱架橋させバインダーマトリックスを形成させることにより、平面性の確保とホログラフィック露光時に、分子内にエチレン性二重結合を有する重合性化合物（Ｂ）が拡散重合することにより形成した重合体の、ホログラフィック記録層内での移動を防止させることができる。
【００９８】
このように、バインダーマトリックスが形成された後で、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録することができる。
【００９９】
尚、本記録方法におけるバインダーマトリックスを形成させるための架橋反応は、カチオン重合可能な反応性基を有するバインダー化合物（Ａ）は、前記カチオン重合可能な反応性基を有するバインダー化合物（Ａ）を架橋することのできる架橋剤（Ｄ）により反応性基を全て架橋させても良いし、実技上支障の生じない範囲で一部のみ反応させても良い。さらに、ホログラフィック記録メディアに情報を記録後には、記録されたホログラフィック情報を固定化する目的で、光及び必要に応じて加えられる熱により、残っているカチオン重合可能な反応性基を有するバインダー化合物（Ａ）を前記カチオン重合可能な反応性基を有するバインダー化合物（Ａ）を架橋することのできる架橋剤（Ｄ）で、分子内にエチレン性二重結合を有する重合性化合物（Ｂ）を架橋することのできる光重合開始剤（Ｃ）で、それぞれ重合させてしまうのが好ましい。この場合、露光に用いる光は記録メディア全体に一括露光させるのが好ましく、加熱する場合には一括露光前、一括露光と同時或いは一括露光後のいずれであっても良いし、複数の加熱処理を組み合わせても良い。
【０１００】
また、加熱により熱カチオン重合開始剤を活性化させカチオン重合可能な反応性基を有するバインダー化合物（Ａ）を熱架橋させる条件としては、使用する熱カチオン重合開始剤及びカチオン重合可能な反応性基を有するバインダー化合物の種類や比率により一概に決めることはできないが、通常加熱温度は３０℃以上、１８０℃以下であり、好ましくは４０℃以上、１５０℃以下である。また、１００℃以上で加熱処理する場合の加熱処理時間としては０．１秒以上２時間以内、５０℃以上１００℃未満の範囲で加熱処理する場合の加熱処理時間としては１分以上１週間以内、さらに５０℃未満で加熱処理する場合は１時間以上１ヶ月以内の処理時間で加熱処理させるのが好ましい。
【０１０１】
本発明のホログラフィック記録方法に於ける第二の態様は、第一の基材と第二の基材の間にホログラフィック記録層が挟持され、該ホログラフィック記録層がカチオン重合可能な反応性基を有するバインダー化合物（Ａ）、分子内にエチレン性二重結合を有する重合性化合物（Ｂ）、光重合開始剤（Ｃ）及び前記カチオン重合可能な反応性基を有するバインダー化合物（Ａ）を架橋することのできる架橋剤（Ｄ）を含み、かつ該架橋剤（Ｄ）が熱によりカチオン重合を開始することのできる熱カチオン重合開始剤を含むホログラフィック記録メディアにホログラフィック記録する方法において、記録したい情報を基にしたホログラフィック露光を行い、光重合開始剤（Ｃ）を活性化させ、この活性種により分子内のエチレン性二重結合を有する重合性化合物（Ｂ）を拡散重合させることによりホログラフィック記録メディアに情報を記録し、ホログラフィック記録メディアへの情報記録が終了した後に、さらにホログラフィック記録メディア全体に熱及び光照射を行うことにより記録された情報を安定化させることを特徴としている。
【０１０２】
本態様は、前述の第一の態様とは異なり、記録層形成組成物を調製した際に、加温した状態では流動するが常温では流動しない組成物、或いは剪断応力が加わらない限り常温ではゲル化、或いはチキソ性を有する記録層形成組成物により記録層が形成されたホログラフィック記録メディアに対して有効な記録方法である。
【０１０３】
このような記録メディアにおいては、該記録メディアの平面性の確保と、重合性化合物（Ｂ）の拡散重合して形成された重合体の移動防止に対しては、実技上問題ないレベルにすることはできるが、さらなる記録情報保存性を向上させる目的で、ホログラフィック記録メディアに情報を記録し終えた後に、光及び熱により、残っているカチオン重合可能な反応性基を有するバインダー化合物（Ａ）を前記カチオン重合可能な反応性基を有するバインダー化合物（Ａ）を架橋することのできる架橋剤（Ｄ）で、分子内にエチレン性二重結合を有する重合性化合物（Ｂ）を架橋することのできる光重合開始剤（Ｃ）で、それぞれ重合させてしまうのが好ましい。この場合、露光に用いる光は記録メディア全体に一括露光させるのが好ましく、記録メディアを加熱する場合は一括露光前、一括露光と同時或いは一括露光後のいずれであっても良いし、幾つかの加熱処理を組み合わせても良い。
【０１０４】
また、本発明の第一及び第二の態様の記録方法に用いられる、ホログラフィック記録メディアを記録・再生する装置としては、本発明の記録メディアに対して記録・再生可能なものであれば特に制限はなく、そのような記録・再生する装置としては、例えば米国特許第５，７１９，６９１号、同５，８３８，４６７号、同６，１６３，３９１号、同６，４１４，２９６号、米国公開公報２００２−１３６１４３号、特開平９−３０５９７８号、同１０−１２４８７２号、同１１−２１９５４０号、特開２０００−９８８６２号、同２０００−２９８８３７号、同２００１−２３１６９号、同２００２−８３４３１号、同２００２−１２３９４９号、同２００２−１２３９４８号、同２００３−４３９０４号、世界特許９９／５７７１９号、同０２／０５２７０号、同０２／７５７２７号等に記載されたもの挙げることができる。
【０１０５】
上に述べた記録・再生する装置に用いられるレーザーとして光源としては、記録メディア中の光重合開始剤を活性化しホログラフィック記録可能、及び記録されたホログラムを読み取ることのできるレーザー光源であれば特に制限なく用いることができ、このような光源としては青紫色領域の半導体レーザー、アルゴンレーザー、Ｈｅ−Ｃｄレーザー、周波数２倍ＹＡＧレーザー、Ｈｅ−Ｎｅレーザー、Ｋｒレーザー、近赤外領域の半導体レーザーなどを挙げることができる。
【実施例】
【０１０６】
以下に本発明の実施例を挙げて具体的に説明するが、本発明の実施態様はこれらの例に限定されるものではない。
【０１０７】
尚、ホログラフィック記録層形成組成物を調製する際に用いたカチオン重合可能な反応性基を有するバインダー化合物（Ａ−１〜９）、エチレン性二重結合を有する重合性化合物（Ｂ−１〜８）、光重合開始剤（Ｃ−１〜４）、増感色素（Ｓ−１〜２）、熱カチオン重合開始剤（Ｄ−１〜８）、酸増殖剤（Ｚ−１〜２）を以下に示す。
【０１０８】
〈カチオン重合可能な反応性基を有するバインダー化合物〉
（Ａ−１）ポリプロピレングリコールジグリシジルエーテル（共栄社化学（株）製、エポライト２００Ｐ）
（Ａ−２）トリメチロールプロパントリグリシジルエーテル
（Ａ−３）ビスフェノールＡ型エポキシ樹脂（東都化成（株）製、エポトートＹＤ１２７）
（Ａ−４）１，８−ビス｛（３−エチルオキセタン−３−イル）メトキシ｝−２，７−ジヒドロキシオクタン
（Ａ−５）ジ［１−エチル（３−オキセタニル）］メチルエーテル
（Ａ−６）２−オキサスピロ［３，５］−５−メチルノナン
【０１０９】
【化５】
2005043862.tif 000006
【０１１０】
（Ａ−１０）３−エチル−３−ヒドロキシメチルオキセタン
（Ａ−１１）３−エチル−３−（フェノキシメチル）オキセタン
（Ａ−１２）３−エチル−３−（２−ヘチルヘキシロキシメチル）オキセタン
〈エチレン性二重結合を有する重合性化合物〉
（Ｂ−１）４−ブロモスチレン（屈折率＝１．５９４）
（Ｂ−２）４−クロルフェニルアクリレート（屈折率＝１．５３６）
（Ｂ−３）パラクミルフェノキシエチレングリコールアクリレート（屈折率＝１．５４８：新中村化学（株）製、ＮＫエステルＡ−ＣＭＰ−１Ｅ）
（Ｂ−４）ヒドロキシエチル化β−ナフトールアクリレート（屈折率＝１．５８３：新中村化学（株）製、ＮＫエステルА−ＮＰ−１Ｅ）
（Ｂ−５）トリブロモフェニルアクリレート（屈折率*１＝１．５６７）
（Ｂ−６）トリブロモフェニルメタクリレート（屈折率*１＝１．５６０）
（Ｂ−７）ＥＯ変性トリブロモフェニルアクリレート（屈折率*１＝１．５６４：第一工業製薬（株）製、ニューフロンティアＢＲ−３１）
（Ｂ−８）ＥＯ変性テトラブロモビスフェノールＡジメタクリレート（屈折率*１＝１．５６４：第一工業製薬（株）製、ニューフロンティアＢＲ−４２Ｍ）
尚、屈折率*１はスチレン５０％溶液として２５℃で測定した。
【０１１１】
〈光重合開始剤、増感色素、熱カチオン重合開始剤、酸増殖剤〉
上記化合物を以下に示す。
【０１１２】
【化６】
2005043862.tif 000007
【０１１３】
【化７】
2005043862.tif 000008
【０１１４】
【化８】
2005043862.tif 000009
【０１１５】
【化９】
2005043862.tif 000010
【０１１６】
《ホログラフィック記録層形成組成物の調製》
（ホログラフィック記録層形成組成物１）
９．６９７ｇのカチオン重合可能な反応性基を有するバインダー化合物（Ａ−１）と架橋剤として６．０４２ｇのペンタエリスリトール（テトラキスメルカプトプロピオネート）、及び架橋促進剤として０．８４０ｇの２，４，６−トリス（ジメチルアミノメチル）フェノールを混合し溶液１を調製した。別途調製した２．１９４ｇのエチレン性二重結合を有する重合性化合物（Ｂ−２）と０．１２６ｇの光重合開始剤（Ｃ−１）及び０．００１２６ｇの増感色素（Ｓ−１）を含む開始剤溶液１を前述の溶液１に添加した。最後に調製した組成物を窒素で脱空気を施した後、真空脱気で内包されている気体成分を除去し、比較となるホログラフィック記録層形成組成物１を調製した。
【０１１７】
（ホログラフィック記録層形成組成物２）
９．６９７ｇのカチオン重合可能な反応性基を有するバインダー化合物（Ａ−１）と架橋剤として６．０４２ｇのペンタエリスリトール（テトラキスメルカプトプロピオネート）、及び架橋促進剤として０．８４０ｇの２，４，６−トリス（ジメチルアミノメチル）フェノールを混合し溶液２を調製した。別途調製したエチレン性二重結合を有する重合性化合物として（Ｂ−１）を０．８７８ｇと（Ｂ−２）を１．３１３ｇ、０．１２６ｇの光重合開始剤（Ｃ−１）及び０．００１２６ｇの増感色素（Ｓ−１）を含む開始剤溶液２を前述の溶液２に添加した。最後に調製した組成物を窒素で脱空気を施した後、真空脱気で内包されている気体成分を除去し、比較となるホログラフィック記録層形成組成物２を調製した。
【０１１８】
（ホログラフィック記録層形成組成物３〜６）
カチオン重合可能な反応性基を有するバインダー化合物として７．８７０ｇの（Ａ−１）、４．７２２ｇの（Ａ−２）及び３．１４８ｇの（Ａ−５）を混合し溶液３を調製した。別途エチレン性二重結合を有する重合性化合物として（Ｂ−１）を０．８７８ｇと（Ｂ−２）を１．３１３ｇ、光重合開始剤（Ｃ−１）０．１２６ｇ及び増感色素（Ｓ−２）０．００１２６ｇを混合溶解して開始剤溶液３を調製し、この開始剤溶液３及び表２に記載の熱カチオン重合開始剤を前述の溶液３に添加した。最後に調製した組成物を窒素で脱空気を施した後、真空脱気で内包されている気体成分を除去し、ホログラフィック記録層形成組成物３を調製した。
【０１１９】
同様にして、表１、２に示すように、ホログラフィック記録層形成組成物４〜６を調製した。
【０１２０】
（ホログラフィック記録層形成組成物７〜３０）
表１に記載のカチオン重合可能な反応性基を有するバインダー化合物を混合し溶液４を調製した。別途表１、２に記載のエチレン性二重結合を有する重合性化合物、光重合開始剤及び増感色素を混合溶解して開始剤溶液４を調製し、この開始剤溶液４及び表２に記載の熱カチオン重合開始剤及び酸増殖剤を前述の溶液４に添加した。最後に調製した組成物を窒素で脱空気を施した後、真空脱気で内包されている気体成分を除去し、ホログラフィック記録層形成組成物７〜３０を調製した。
【０１２１】
【表１】
2005043862.tif 000011
【０１２２】
【表２】
2005043862.tif 000012
【０１２３】
《ホログラフィック記録メディアの作製》
（作製方法１）
第一の基材と第二の基材として、厚み０．５ｍｍのガラスの片面を５３２ｎｍの波長に対して垂直な入射光による反射率が０．１％となるように反射防止処理した。この第一の基材の反射防止処理していない面上に表３に記載の厚みを有する透明ポリエチレンテレフタレートシートをスぺーサーとし、表１、２に記載したホログラフィック記録層形成組成物を第一の基材に付し、次いで第二の基材の反射防止処理していない面をホログラフィック記録層形成組成物上に空気層を巻き込まないように貼合しスぺーサーを介して第一の基材と第二の基材を貼合させた。最後に、端部を湿分硬化型の接着剤で封止し、室温（２５℃）で２４時間放置させホログラフィック記録メディアを作製した。
【０１２４】
（作製方法２）
作製方法１と同様の方法で、端部を湿分硬化型の接着剤で封止した後に、表３に記載した熱処理条件で熱処理しホログラフィック記録メディアを作製した。
【０１２５】
（作製方法３）
厚み０．５ｍｍのガラスの片面を５３２ｎｍの波長に対して垂直な入射光による反射率が０．１％となるように反射防止処理を施すことにより第一の基材を、厚み０．５ｍｍのガラスの片面を５３２ｎｍの波長に対して垂直な入射光による反射率が９０％となるようにアルミ蒸着を施して第二の基材をそれぞれ作製した。次いで、前述の第一の基材の反射防止処理していない面上に表４記載の厚みを有する透明ポリエチレンテレフタレートシートをスぺーサーとし、表１、２に記載したホログラフィック記録層形成組成物を第一の基材に付し、次いで第二の基材のアルミ蒸着した面をホログラフィック記録層形成組成物上に空気層を巻き込まないように貼合しスぺーサーを介して第一の基材と第二の基材を貼合させた。最後に、端部を湿分硬化型の接着剤で封止し、室温（２５℃）で２４時間放置させホログラフィック記録メディアを作製した。
【０１２６】
（作製方法４）
作製方法３と同様の方法で、端部を湿分硬化型の接着剤で封止した後に、表４に記載した熱処理条件で熱処理しホログラフィック記録メディアを作製した。
【０１２７】
【表３】
2005043862.tif 000013
【０１２８】
【表４】
2005043862.tif 000014
【０１２９】
《ホログラフィック記録メディアへの記録及び評価》
（ホログラフィック記録メディアへの記録及び評価１）
上述のようにして作製したホログラフィック記録メディアを、米国特許第５，７１９，６９１号に記載の手順に従って、一連の多重ホログラムを書き込み、下記の方法に従って、感度（記録エネルギー）、収縮耐性及び屈折率のコントラストについて測定、評価を行い、得られた結果を表５に示した。
【０１３０】
（感度の測定）
セーフライト下でホログラフィック記録メディアに、Ｎｄ：ＹＡＧレーザー（５３２ｎｍ）を備えたホログラフィック作製装置にてデジタルパターンを表示し、０．１〜５０ｍＪ／ｃｍ2のエネルギーで、このデジタルパターン化されたホログラフィック露光することによりホログラムを得た。次いで、Ｎｄ：ＹＡＧレーザー（５３２ｎｍ）を参照光に用いて、発生した再生光をＣＣＤで読み取り、良好なデジタルパターンが再生できた最小露光量を感度（Ｓ）として測定した。
【０１３１】
（収縮耐性の評価）
収縮耐性は、下記の方法により測定する収縮率で表示する。
【０１３２】
図１は、収縮率を測定する測定装置の原理を示す概略図である。すなわち、ホログラム３を照明する白色照明光源の発光点を０１、観察者の視点を０２とする。測定装置では、発光点０１に白色照明光源４、視点０２に分光器５が設置されている。分光器５はパソコン６に接続され、分光波長の輝度分布を測定するホログラム３の上面には、一部のみ光が透過するようなピンホール８が孔設されている移動ピンホール板７が設置されている。移動ピンホール板７は、図示していないＸＹステージに取り付けられて任意の位置に移動できる構成である。
【０１３３】
すなわち、移動ピンホール板７が点Ｐ（Ｉ，Ｊ）にある場合、ピンホール８の中心から白色照明光源４との角度をθｃ、分光器５との角度をθｉとする。ホログラム３の点Ｐ（Ｉ，Ｊ）の領域は、θｃの角度から照明光９で照明させ、θｉの方向に再生光１１が出射する。再生光１１は分光器５で分光され、輝度がピークとなる波長がＰ（Ｉ，Ｊ）での再生波長λｃである。この関係を用いて、移動ピンホール板７を移動しながら、ホログラム３の各位置でのθｃ、θｉ、λｃを測定する。
【０１３４】
また、点Ｐ（Ｉ，Ｊ）でのホログラムの収縮率をＭ（Ｉ，Ｊ）とすると、ホログラムの収縮率Ｍ（Ｉ，Ｊ）は、記録前の光像記録材料の平均屈折率をｎｒ、現像処理後のホログラムの平均屈折率をｎｃとすれば、下式で表すことができる。
【０１３５】
Ｍ（Ｉ，Ｊ）＝−ｎｃ／ｎｒ・λｒ／λｃ・（ｃｏｓθｃ−ｃｏｓθｉ）／（ｃｏｓθｏ−ｃｏｓθｒ）
尚、上記式中θｏはホログラフィック記録メディアへの入射角、λｒはレーザー光の波長、θｒは参照光のホログラフィック記録メディアへの入射角である。
【０１３６】
（屈折率のコントラストの評価）
屈折率のコントラストは、下記の方法に従って測定した回折効率より求めた。回折効率の測定は、日本分光工業（株）製のＡＲＴ２５Ｃ型分光光度計を用い、幅３ｍｍのスリットを有したフォトマルチメータを、試料を中心にした半径２０ｃｍの円周上に設置した。幅０．３ｍｍの単色光を、試料に対し４５度の角度で入射し、試料からの回折光を検出した。正反射光以外で最も大きな値と、試料を置かず直接入射光を受光した時の値との比を回折効率とし、得られたホログラムの回折効率から屈折率のコントラスト（Δｎ）を求めた。
【０１３７】
【表５】
2005043862.tif 000015
【０１３８】
上表から、本発明の記録メディアは比較例に対し、高感度、低収縮率、高コントラストであり良好な結果を示すことが分かる。
【０１３９】
（ホログラフィック記録メディアへの記録及び評価２）
上述のようにして作製したホログラフィック記録メディアを、米国特許第５，７１９，６９１号に記載の手順に従って、一連の多重ホログラムを書き込み、下記の方法に従って、感度（記録エネルギー）、及び評価１に従って収縮耐性、屈折率のコントラストについて測定、評価を行い、得られた結果を表６に示した。
【０１４０】
（感度の測定）
セーフライト下でホログラフィック記録メディアに、Ｎｄ：ＹＡＧレーザー（５３２ｎｍ）を備えたホログラフィック作製装置にてデジタルパターンを表示し、０．１〜５０ｍＪ／ｃｍ2のエネルギーで、このデジタルパターン化されたホログラフィック露光することによりホログラムを得た。次いで、ホログラフィック記録メディアを７万ルクスのサンシャインフェードメータ下で５分間処理した後に１００℃で５分間加熱処理した。この処理された記録メディアをセーフライト下でＮｄ：ＹＡＧレーザー（５３２ｎｍ）を参照光に用いて、発生した再生光をＣＣＤで読み取り、良好なデジタルパターンが再生できた最小露光量を感度（Ｓ）として測定した。
【０１４１】
【表６】
2005043862.tif 000016
【０１４２】
上表から、評価１を再現し、本発明の記録メディアは比較例に対し、高感度、低収縮率、高コントラストであり良好な結果を示すことが分かる。
【０１４３】
（ホログラフィック記録メディアへの記録及び評価３）
上述のようにして作製したホログラフィック記録メディアを、特開２００２−１２３９４９号に記載の手順に従って、一連の多重ホログラムを書き込み、下記の方法に従って、感度（記録エネルギー）について測定、評価を行い、得られた結果を表７に示した。
【０１４４】
（感度の測定）
セーフライト下でホログラフィック記録メディアに、Ｎｄ：ＹＡＧレーザー（５３２ｎｍ）を備えたホログラフィック作製装置にてデジタルパターンを表示し、０．１〜５０ｍＪ／ｃｍ2のエネルギーで、このデジタルパターン化されたホログラフィック露光することによりホログラムを得た。次いで、ホログラフィック記録メディアを７万ルクスのサンシャインフェードメータ下で５分間処理した後に１００℃で５分間加熱処理した。この処理された記録メディアをセーフライト下でＮｄ：ＹＡＧレーザー（５３２ｎｍ）を参照光に用いて、発生した再生光をＣＣＤで読み取り、良好なデジタルパターンが再生できた最小露光量を感度（Ｓ）として測定した。
【０１４５】
【表７】
2005043862.tif 000017
【０１４６】
上表から、評価１、２を再現し、本発明の記録メディアは比較例に対し、高感度であり良好な結果を示すことが分かる。
【図面の簡単な説明】
【０１４７】
【図１】収縮率の測定に用いる測定装置の原理を示す概略図である。
【符号の説明】
【０１４８】
０１  白色照明光源の発光点
０２  観察者の視点
３  ホログラム
４  白色照明光源
５  分光器
６  パソコン
７  移動ピンホール板
８  ピンホール
９  照明光
１１  再生光
【図１】
2005043862.tif 000020